Procédé de fabrication d’un guide d’écoulement (1, 1’, 1’’) pour réacteur électrochimique (5), comprenant : une fourniture d’un substrat (10, 10’, 10’’) présentant une première face (101) et une deuxième face (102), une formation d’au moins un canal d’écoulement (2) comprenant un dépôt par apport de matière, d’une composition comprenant : des charges de matériau électriquement conducteur, un polymère servant de liant, ou des précurseurs dudit polymère, un composé absorbeur de cations métalliques, un solvant, de façon à former des nervures (211) supportées par au moins l’une parmi la première face (101) et la deuxième face (102) du substrat (10), et un séchage du canal d’écoulement (2) déposé. Procédé selon la revendication précédente, dans lequel la composition comprend, en poids par rapport au poids total de la composition, une proportion comprise entre 1 % et 4 % de composé absorbeur de cations métalliques. Procédé selon la revendication précédente, dans lequel la composition comprend, en poids par rapport au poids total de la composition : une proportion comprise entre 30 % et 50 % de charges de matériau électriquement conducteur, une proportion comprise entre 1 % et 4 % de polymère servant de liant, une proportion comprise entre 45 % et 65 % de solvant, et lorsque le composé absorbeur de cations métalliques est un polymère servant de liant, la proportion comprise entre 1 % et 4 % de composé absorbeur de cations métalliques fait partie de la proportion de polymère servant de liant, et lorsque le composé absorbeur de cations métalliques n’est pas un polymère servant de liant, la proportion comprise entre 1 % et 4 % de composé absorbeur de cations métalliques est une proportion additionnelle à la proportion de polymère servant de liant. Procédé selon l’une quelconque des revendications précédentes, dans lequel le composé absorbeur de cations métalliques est un polymère servant de liant. Procédé selon la revendication précédente, dans lequel le composé absorbeur de cations métalliques est un ionomère, de préférence un polymère perfluorosulfoné. Procédé selon l’une quelconque des revendications précédentes, dans lequel les charges de matériau électriquement conducteur sont choisies parmi le groupe constitué de noir de carbone, graphite, fibre de carbone ou leurs dérivés. Procédé selon l’une quelconque des revendications précédentes, dans lequel le polymère servant de liant est choisi parmi le groupe constitué de : polyfluorure de vinylidène, l’alcool polyvinylique, le polyméthylméthacrylate, polyoxyde d’éthylène, polyéthylène téréphtalate, un polyacrylique, un polyimide, un polyétheréthercétone, un polyéthersulfone, une polyoléfine, le polyéthylène, un polymère de cellulose tel que la carboxyméthylcellulose ou les fibres de cellulose, un copolymères tel que le copolymère de polyfluorure de vinylidène et d’hexafluoropropylène, ou le copolymère de polyfluorure de vinylidène et de polyoxyde d’éthylène, un latex acrylique, un caoutchouc synthétique tel que le styrène-butadiène et le butadiène-acrylonitrile, un résine époxy, une résine polyuréthane, leurs dérivés et/ou leurs mélanges. Procédé selon l’une quelconque des revendications précédentes, dans lequel le dépôt de la composition est un dépôt par impression. Procédé selon la revendication précédente, dans lequel le dépôt de la composition est un dépôt par sérigraphie, et plus préférentiellement par sérigraphie par écran maillé Procédé de fabrication d’une plaque bipolaire (3) pour réacteur électrochimique (5) comprenant : une fabrication d’au moins trois guides d’écoulement (1, 1’, 1’’) sur au moins deux substrats (10, 10’, 10’’), au moins un guide d’écoulement (1) parmi les au moins trois guides d’écoulement (1, 1’, 1’’) étant fabriqué par un procédé de fabrication selon l'une quelconque des revendications précédentes, et au moins un assemblage des au moins deux substrats (10, 10’, 10’’) entre eux de sorte que : l’assemblage présente un des au moins trois guides d’écoulement (1’) entre deux des au moins deux substrats (10, 10’, 10’’) et deux autres des au moins trois guides d’écoulement (1, 1’’) de part et d’autre des au moins deux substrats (10, 10’, 10’’), au moins un guide d’écoulement parmi les deux guides d’écoulement de part et d’autre des au moins deux substrats (10, 10’, 10’’) étant fabriqué par le procédé de fabrication selon l’une quelconque des revendications précédentes. Guide d’écoulement (1, 1’, 1’’) pour réacteur électrochimique (5) comprenant : un substrat (10, 10’, 10’’) présentant une première face (101) et une deuxième face (102) au moins un canal d’écoulement (2) délimité latéralement par des nervures (211) supportées par au moins l’une parmi la première face (101) et la deuxième face (102) du substrat (10, 10’, 10’’), caractérisé en ce que les nervures (211) sont faites d’un matériau composite comprenant : des charges de matériau électriquement conducteur, un polymère servant de liant, un composé absorbeur de cations métalliques. Guide d’écoulement (1, 1’, 1’’) selon la revendication précédente, dans lequel le matériau composite comprend, en poids sec par rapport au poids sec du matériau une proportion comprise entre 1 % et 10 % de composé absorbeur de cations métalliques. Guide d’écoulement (1, 1’, 1’’) selon la revendication précédente, dans lequel le matériau composite comprend, en poids sec par rapport au poids sec du matériau : une proportion comprise entre 70 % et 98 % de charge de matériau électriquement conducteur, une proportion comprise entre 2 % et 30 % de polymère servant de liant, et lorsque le composé absorbeur de cations métalliques est un polymère servant de liant, la proportion comprise entre 1 % et 10 % de composé absorbeur de cations métalliques fait partie de la proportion de polymère servant de liant, et lorsque le composé absorbeur de cations métalliques n’est pas un polymère servant de liant, la proportion comprise entre 1 % et 10 % de composé absorbeur de cations métalliques est une proportion additionnelle à la proportion de polymère servant de liant. Guide d’écoulement (1, 1’, 1’’) selon l’une quelconque des trois revendications précédentes, dans lequel le composé absorbeur de cations métalliques est un polymère servant de liant. Guide d’écoulement (1, 1’, 1’’) selon la revendication précédente, dans lequel le composé absorbeur de cations métalliques est un ionomère, de préférence un polymère perfluorosulfoné. Guide d’écoulement (1, 1’, 1’’) selon l’une quelconque des cinq revendications précédentes, dans lequel les nervures (211) présentent une hauteur, prise selon une direction sensiblement perpendiculaire au plan d’extension principale du substrat (10, 10’, 10’’), supérieure ou égale à 100 µm. Plaque bipolaire (3) pour réacteur électrochimique (5) comprenant un assemblage d’au moins trois guides d’écoulement (1, 1’, 1’’), supportés par au moins deux substrats (10, 10’, 10’’), les au moins deux substrats (10, 10’, 10’’) étant assemblés entre eux de sorte que l’assemblage présente un des au moins trois guides d’écoulement (1’) entre deux des au moins deux substrats (10, 10’, 10’’) et deux autres des au moins trois guides d’écoulement (1, 1’’) de part et d’autre des au moins deux substrats (10, 10’, 10’’), au moins un guide d’écoulement (1) parmi les deux guides d’écoulement (1, 1’’) de part et d’autre des au moins deux substrats (10, 10’, 10’’) étant un guide d’écoulement selon l’une quelconque des revendications 11 à 16. Réacteur électrochimique (5) comprenant au moins un guide d’écoulement (1, 1’, 1’’) selon l’une quelconque des revendications 11 à 16.